열간 압연 공정 의 강 소재 의 가열 온도 는 1200 ℃ 이상 으로 한다 . 당해 가열 온도 가 1200 ℃ 미만 이 면 , 본 발명 에 있 어서 강도 를 확보 하 기 위해 필요 한 고용 N 량 이 저감 하 여 , 강도 가 저하 하 기 때문 에 , 1200 ℃ 이상 으로 한다 . 또한 , 본 발명 의 강 조성 에서 는 강 중 N 은 주로 AlN 으로서 존재 한다고 생각 되 기 때문 에 , N 의 총량 ( N total ) 으로부터 AlN 으로서 존재 하 는 N 량 ( N as AlN ) 을 뺀 ( N total －( N as AlN ) ) 을 고용 N 량 으로 간주 했 다 . 강판 의 압연 방향 의 항복 강도 를 600 ㎫ 이상 으로 하 기 위해서 는 , 고용 N 량 은 0 . 0141 ％ 이상 인 것 이 바람직 하 고 , 강 소재 가열 온도 를 1200 ℃ 이상 으로 함 으로써 확보 할 수 있 다 . 보다 바람직 한 고용 N 량 은 , 0 . 0150 ％ 이상 이 고 , 그러 기 위해서 는 강 소재 가열 온도 를 1220 ℃ 이상 으로 하 면 좋 다 . 강 소재 가열 온도 는 1300 ℃ 초과 로 해도 효과 가 포화 하 기 때문 에 1300 ℃ 이하 가 바람직 하 다 .